(57)【特許請求の範囲】
【請求項１】
シリコーン組成物のコーティング層を表面に有する二重袋織部の外周が接合帯で形成されている袋織エアバッグ用基布であって、基布を構成する経糸及び緯糸が総繊度１５０〜５００ｄｔｅｘのポリヘキサメチレンアジパミド繊維であり、二重袋織部の片側の目付が１２０〜３５０ｇ／ｍ2であり、シリコーン組成物が、２５℃における粘度が１，０００〜１，０００，０００ｍＰａ・ｓであって末端部位にＳｉＣ結合したビニル基を有するオルガノポリシロキサンを含み、コーティング層が下記（１）および（２）の少なくとも２層からなるコーティング層であり、２０℃における対数減衰率が０．０１〜０．１０であることを特徴とする袋織エアバッグ用基布。
（１）第１層は織物表面上にコーティングされており、シリコーン組成物の塗布量が固形分で３〜３０ｇ／ｍ2である。
（２）第２層は第１層表面上にコーティングされており、シリコーン組成物の塗布量が固形分で２０〜９０ｇ／ｍ2である。
【請求項２】
第１層のシリコーンコーティング層は、有機ケイ素化合物からなるカップリング剤を０．１〜４．５ｗｔ％含有するシリコーン組成物を用いて成ることを特徴とする請求項１に記載の袋織エアバッグ用基布。
【請求項３】
第１層のシリコーンコーティング層におけるシリコーン組成物の硬化後の引張伸度が３５０％以下であることを特徴とする請求項１または２に記載の袋織エアバッグ用基布。
【請求項４】
第１層のシリコーンコーティング層は、２５℃における粘度が１，０００〜１００，０００ｍＰａ・ｓであって末端部位にＳｉＣ結合したビニル基を有するオルガノポリシロキサンを含むシリコーン組成物を用いて成ることを特徴とする請求項１〜３のいずれかに記載の袋織エアバッグ用基布。
【請求項５】
第２層のシリコーンコーティング層は、２５℃における粘度が５０，０００〜１，０００，０００ｍＰａ・ｓであって末端部位にＳｉＣ結合したビニル基を有するオルガノポリシロキサンを含むシリコーン組成物を用いて成ることを特徴とする請求項１〜４のいずれかに記載の袋織エアバッグ用基布。
【請求項６】
第２層のシリコーンコーティング層は、シリコーン組成物の塗布量が３０〜６０ｇ／ｍ2であることを特徴とする請求項１〜５のいずれかに記載の袋織エアバッグ用基布。
【請求項７】
第２層のシリコーンコーティング層におけるシリコーン組成物の硬化後の引張伸度が４００％以上であることを特徴とする請求項１〜６のいずれかに記載の袋織エアバッグ用基布。
【請求項８】
シリコーンコーティング層の断面でのＳＰＭによるタッピング測定における位相像が織物表面に対して少なくとも２層であることを特徴とする請求項１〜７のいずれかに記載の袋織エアバッグ用基布。
【請求項９】
織物表面からの第１層及び第２層のシリコーンコーティング層において、各層の断面でのＳＰＭによるタッピング測定における平均位相δが、（第１層のδ）＞（第２層のδ）であることを特徴とする請求項８に記載の袋織エアバッグ用基布。
【請求項１０】
織物表面からの第１層及び第２層のシリコーンコーティング層において、各層の断面でのＳＰＭによるタッピング測定における平均位相δの比が１．１〜２．５であることを特徴とする請求項８又は９に記載の袋織エアバッグ用基布。
【請求項１１】
織物表面からの第１層及び第２層のシリコーンコーティング層において、平均膜厚Ｄの比が、１／３０＜〔（第１層のＤ）／（第２層のＤ）〕＜１であることを特徴とする請求項８〜１０のいずれかに記載の袋織エアバッグ用基布。
【請求項１２】
第２層のシリコーンコーティング層の表面に、第３層として、無機充填剤を３０ｗｔ％以上含有するシリコーン組成物を固形分で１〜２５ｇ／ｍ2コーティングして成る層を有することを特徴とする請求項１〜１１のいずれかに記載の袋織エアバッグ用基布。
【請求項１３】
湿熱エージングおよび冷熱サイクルエージング後のスクラブテストが５００回以上であることを特徴とする請求項１〜１２のいずれかに記載の袋織エアバッグ用基布。
【請求項１４】
請求項１〜１３のいずれかに記載の袋織エアバッグ用基布を用いてなり、一定時間、加圧下のガスを保持することができるカーテン状エアバッグ。
【請求項１５】
１５０〜５００ｄｔｅｘのポリヘキサメチレンアジパミド繊維からなり、第１層および第２層のコーティング層として下記（１）、（２）のシリコーン組成物を塗布する工程を含み、２０℃における対数減衰率が０．０１から０．１０である袋織エアバッグ用基布を製造する方法。
（１）織物表面にコーティングする第１層のシリコーン組成物は、少なくとも下記（ａ）〜（ｄ）を含み、シリコーンコーティング層を構成するシリコーン組成物の硬化後の引張伸度が３５０％以下である。
（ａ）２５℃における粘度が１，０００〜１００，０００ｍＰａ・ｓであり末端単位にＳｉＣ結合したビニル基を有するオルガノポリシロキサン、
（ｂ）Ｓｉ結合した水素原子を少なくとも３個有するオルガノポリシロキサン、
（ｃ）脂肪族多重結合へのＳｉ結合した水素原子の付加を促進する触媒、
（ｄ）有機ケイ素化合物からなるカップリング剤。
（２）第１層の表面にコーティングする第２層のシリコーン組成物は、少なくとも下記（Ａ）〜（Ｃ）を含み、シリコーンコーティング層を構成するシリコーン組成物の硬化後の引張伸度が４００％以上である。
（Ａ）２５℃における粘度が５０，０００〜１，０００，０００ｍＰａ・ｓであって末端単位にＳｉＣ結合したビニル基を有するオルガノポリシロキサン、
（Ｂ）Ｓｉ結合した水素原子を少なくとも３個有するオルガノポリシロキサン、
（Ｃ）脂肪族多重結合へのＳｉ結合した水素原子の付加を促進する触媒。
【請求項１６】
袋織基布の２重部の織密度が４０〜１００本／２．５４ｃｍであることを特徴とする請求項１５に記載の袋織エアバッグ用基布の製造方法。
【請求項１７】
シリコーン組成物が、カップリング剤を０．１〜４．５ｗｔ％含有することを特徴とする請求項１５に記載の袋織エアバッグ用基布の製造方法。
【請求項１８】
第１層のシリコーンコーティング層として、シリコーン組成物をフローティングナイフ、ロールオンナイフ、グラビアコーティングまたはディッピングにより、固形分で３〜３０ｇ／ｍ2付与し、１２０〜２００℃で１０〜６００秒間熱処理することを特徴とする請求項１５〜１７のいずれかに記載の袋織エアバッグ用基布の製造方法。
【請求項１９】
第２層のシリコーンコーティング層として、シリコーン組成物をフローティングナイフ、ロールオンナイフまたはコンマコーターにより、固形分で２０〜９０ｇ／ｍ2付与し、１２０〜２００℃で１０〜６００秒間熱処理することを特徴とする請求項１５〜１８のいずれかに記載の袋織エアバッグ用基布の製造方法。
【請求項２０】
第２層のシリコーンコーティング層の表面に、第３層として、無機充填剤を３０ｗｔ％以上含有するシリコーン組成物を固形分で１〜２０ｇ／ｍ2コーティングすることを特徴とする請求項１５〜１９のいずれかに記載の袋織エアバッグ用基布の製造方法。
【請求項２１】
シリコーン組成物が、カップリング剤を０．１〜３ｗｔ％含有することを特徴とする請求項１７に記載の袋織エアバッグ用基布の製造方法。
【請求項２２】
第２層のシリコーンコーティング層として、シリコーン組成物を固形分で３０〜６０ｇ／ｍ2付与することを特徴とする請求項１９に記載の袋織エアバッグ用基布の製造方法。
【発明の詳細な説明】
【技術分野】
【０００１】
本発明は、自動車など乗物用の安全装置の一つであるエアバッグに使用される基布に関するものであり、特に乗物の衝突時に乗員を保護するための袋織エアバッグ用基布およびその製造方法に関するものである。
【背景技術】
【０００２】
近年、自動車等の乗物において、乗員の安全性向上が求められるようになり、エアバッグの装着率が向上している。エアバッグは、乗物が正面衝突、追突または側面衝突時に受ける衝撃をセンサーが感知して、インフレーターからガスを膨張可能な袋部に流入させることにより、エアバッグを急速に展開・膨張させて、そのクッション性によって乗員を保護するものである。【０００３】
従来のエアバッグは、運転席や助手席の前面部に装着されることが多く、主に正面衝突時における乗員の顔面および上半身の保護用として多く装着されていた。最近では側方からの衝突や乗物の側転（以下、ロールオーバーと称する）にも対応できるカーテン状のエアバッグが開発されている。【０００４】
このカーテン状エアバッグは、例えば、車内側壁のルーフレールに沿ってフロントピラー側からリアピラー側までの領域に収納され、衝突時に側面の窓に沿って膨張展開するように設計されている。また、カーテン状エアバッグは、膨張可能な袋状部が複数箇所で形成され、長大で且つ複雑な形状となっている。カーテン状エアバッグは、収納性に優れること（コンパクトであること）が必要である。また、乗員頭部と側面のガラスとの距離が短いことから、側面衝突時には、乗員頭部とガラスの間に瞬間的に入り込んで頭部を守る必要があるので展開速度が速いことが要求されている。さらに、側転して何度もころがるロールオーバー事故への対応を想定して、エアバッグ内圧が大きく低下しないことが求められる。すなわち、膨張、展開してから８秒程度は４０ｋＰａ以上の内圧保持が要求される。【０００５】
また、このエアバッグの内圧保持性能は、本来、さまざまな環境下にさらされた後も機能することが期待されている。しかしながら実際には、熱エージング、湿熱エージング、冷熱サイクルエージングなどの厳しい環境試験条件下では内圧保持機能は発揮されなかった。
内圧保持性能を高めるために、コーティング膜厚を厚くすることは、エアバッグの重量が増すので好ましくなく、また、厳しい環境試験にパスするものでもない。さらに、展開速度を速めるためには、基布を構成する織物は軽量化する必要がある。【０００６】
カーテン状エアバッグには、複数枚の布を裁断、縫製して作るタイプもある。このエアバッグでは、ミシン針からの空気漏れを防ぐためにシール剤を縫製箇所に挟み、そして耐バースト性を得るために太いミシン糸で縫うため、収納性に劣り、また縫製に大変手間が掛かるという問題があった。【０００７】
特開平３−１６８５２号公報には、袋織部外周を一重織部で閉じた袋状の高密度織物を作成して、エアバッグに用いることが開示されている。しかしながら、これらの織物は、経糸および緯糸の総繊度５００ｄｔｅｘ以上の合成繊維にて構成され、空気漏れ防止のためにコーティング量が多く、目付は７００ｇ／ｍ２に達し、軽量化という点では全く不十分であった。【０００８】
特開平１１−１８７６号公報には、２層コーティングされた繊維織物が開示されている。第１層に高伸度シリコーンをコーティングし、第２層に高引き裂き強度のシリコーンをコーティングしている。第１層に高伸度シリコーンをコーティングすると、エージング前のエアバッグの内圧保持性は良くなる。しかしながら、高伸度シリコーンは、織物表面との接着性が良いものではなく、湿熱エージング、冷熱サイクルエージング後には、エージング後の内圧保持性は悪くなり、時には、シリコーン膜の剥離が発生することもあるという問題があった。【０００９】
特表２００３−５２６５５７号公報には、第１層にシリコーン化合物と非シリコーン化合物の混合物をコーティングし、第２層にシリコーン化合物をコーティングする技術が開示されている。この技術によれば、コーティング量を少量化でき、さらには熱エージング、湿熱エージング後においてもエアバッグの内圧保持性を維持することができると記載されている。しかしながら、冷熱サイクルエージングにおける冷却領域において、第１層のコーティング層の接着力が著しく低下し、膨張、展開時の初期圧に耐えられず、エアバッグの内圧保持性能を維持できないのが実情である。【００１０】
特開２００３−３２７９１０号公報には、エアバッグ展開時にシリコーンコーティング層の剥離がなく、内圧保持性に優れたシリコーン組成物の開示がある。しかしながら、これには、エージング後のエアバッグ展開時の内圧保持性については全く記載されていない。
【発明の開示】
【発明が解決しようとする課題】
【００１１】
本発明は、前記のような従来技術に鑑み、湿熱エージング後および冷熱サイクルエージング後にもエアバッグ展開時の内圧保持性が優れ、かつ軽量化されたカーテン状エアバッグに好適な袋織エアバッグ用基布を提供することにある。
【課題を解決するための手段】
【００１２】
本発明者は、鋭意検討の結果、二重袋織部の外周が接合帯で形成されている袋織エアバッグ用基布において、基布を構成する経糸及び緯糸の総繊度を特定し、コーティング組成物として対数減衰率の高いものを用いることにより上記課題が解決されることを見出した。本発明により、従来に比べ、エージングの前後ともに内圧保持性に優れ、軽量化されたカーテン状エアバッグが得られる。【００１３】
すなわち、本発明は下記の通りである。
１）二重袋織部の外周が接合帯で形成されている袋織エアバッグ用基布であって、基布を構成する経糸及び緯糸が総繊度１５０〜５００ｄｔｅｘのポリヘキサメチレンアジパミド繊維であり、二重袋織部の片側の目付が１２０〜３５０ｇ／ｍ２であり、２０℃における対数減衰率が０．０１〜０．１０であることを特徴とする袋織エアバッグ用基布。【００１４】
２）二重袋織部の表面に、シリコーン組成物のコーティング層を有することを特徴とする上記１に記載の袋織エアバッグ用基布。
３）シリコーン組成物が、２５℃における粘度が１，０００〜１，０００，０００ｍＰａ・ｓであって末端部位にＳｉＣ結合したビニル基を有するオルガノポリシロキサンを含むことを特徴とする上記２に記載の袋織エアバッグ用基布。【００１５】
４）少なくとも２層のシリコーン組成物によるコーティング層を有し、かつ、下記（１）、（２）を特徴とする上記３に記載の袋織エアバッグ用基布。
（１）第１層は織物表面上にコーティングされており、シリコーン組成物の塗布量が固形分で３〜３０ｇ／ｍ２である。
（２）第２層は第１層表面上にコーティングされており、シリコーン組成物の塗布量が固形分で２０〜９０ｇ／ｍ２である。【００１６】
５）第１層のシリコーンコーティング層は、有機ケイ素化合物からなるカップリング剤を０．１〜４．５ｗｔ％含有するシリコーン組成物を用いて成ることを特徴とする上記４に記載の袋織エアバッグ用基布。
６）第１層のシリコーンコーティング層におけるシリコーン組成物の硬化後の引張伸度が３５０％以下であることを特徴とする上記４または５に記載の袋織エアバッグ用基布。【００１７】
７）第１層のシリコーンコーティング層は、２５℃における粘度が１，０００〜１００，０００ｍＰａ・ｓであって末端部位にＳｉＣ結合したビニル基を有するオルガノポリシロキサンを含むシリコーン組成物を用いて成ることを特徴とする上記４〜６のいずれかに記載の袋織エアバッグ用基布。【００１８】
８）第２層のシリコーンコーティング層は、２５℃における粘度が５０，０００〜１，０００，０００ｍＰａ・ｓであって末端部位にＳｉＣ結合したビニル基を有するオルガノポリシロキサンを含むシリコーン組成物を用いて成ることを特徴とする上記４〜７のいずれかに記載の袋織エアバッグ用基布。【００１９】
９）第２層のシリコーンコーティング層は、シリコーン組成物の塗布量が３０〜６０ｇ／ｍ２であることを特徴とする上記４〜８のいずれかに記載の袋織エアバッグ用基布。
１０）第２層のシリコーンコーティング層におけるシリコーン組成物の硬化後の引張伸度が４００％以上であることを特徴とする上記４〜９のいずれかに記載の袋織エアバッグ用基布。【００２０】
１１）シリコーンコーティング層の断面でのＳＰＭによるタッピング測定における位相像が織物表面に対して少なくとも２層であることを特徴とする上記２〜１０のいずれかに記載の袋織エアバッグ用基布。
１２）織物表面からの第１層及び第２層のシリコーンコーティング層において、各層の断面でのＳＰＭによるタッピング測定における平均位相δが、（第１層のδ）＞（第２層のδ）であることを特徴とする上記１１に記載の袋織エアバッグ用基布。【００２１】
１３）織物表面からの第１層及び第２層のシリコーンコーティング層において、各層の断面でのＳＰＭによるタッピング測定における平均位相δの比が１．１〜２．５であることを特徴とする上記１１又は１２に記載の袋織エアバッグ用基布。
１４）織物表面からの第１層及び第２層のシリコーンコーティング層において、平均膜厚Ｄの比が、１／３０＜〔（第１層のＤ）／（第２層のＤ）〕＜１であることを特徴とする上記１１に記載の袋織エアバッグ用基布。【００２２】
１５）第２層のシリコーンコーティング層の表面に、第３層として、無機充填剤を３０ｗｔ％以上含有するシリコーン組成物を固形分で１〜２５ｇ／ｍ２コーティングして成る層を有することを特徴とする上記１〜１４のいずれかに記載の袋織エアバッグ用基布。
１６）湿熱エージングおよび冷熱サイクルエージング後のスクラブテストが５００回以上であることを特徴とする上記１〜１５のいずれかに記載の袋織エアバッグ用基布。【００２３】
１７）上記１〜１６のいずれかに記載の袋織エアバッグ用基布を用いてなり、一定時間、加圧下のガスを保持することができるカーテン状エアバッグ。【００２４】
１８）１５０〜５００ｄｔｅｘのポリヘキサメチレンアジパミド繊維からなり、第１層および第２層のコーティング層として下記（１）、（２）のシリコーン組成物を塗布する工程を含み、２０℃における対数減衰率が０．０１から０．１０である袋織エアバッグ用基布を製造する方法。【００２５】
（１）織物表面にコーティングする第１層のシリコーン組成物は、少なくとも下記（ａ）〜（ｄ）を含み、シリコーンコーティング層を構成するシリコーン組成物の硬化後の引張伸度が３５０％以下である。
（ａ）２５℃における粘度が１，０００〜１００，０００ｍＰａ・ｓであり末端単位にＳｉＣ結合したビニル基を有するオルガノポリシロキサン、
（ｂ）Ｓｉ結合した水素原子を少なくとも３個有するオルガノポリシロキサン、
（ｃ）脂肪族多重結合へのＳｉ結合した水素原子の付加を促進する触媒、
（ｄ）有機ケイ素化合物からなるカップリング剤。【００２６】
（２）第１層の表面にコーティングする第２層のシリコーン組成物は、少なくとも下記（Ａ）〜（Ｃ）を含み、シリコーンコーティング層を構成するシリコーン組成物の硬化後の引張伸度が４００％以上である。
（Ａ）２５℃における粘度が５０，０００〜１，０００，０００ｍＰａ・ｓであって末端単位にＳｉＣ結合したビニル基を有するオルガノポリシロキサン、
（Ｂ）Ｓｉ結合した水素原子を少なくとも３個有するオルガノポリシロキサン、
（Ｃ）脂肪族多重結合へのＳｉ結合した水素原子の付加を促進する触媒。【００２７】
１９）袋織基布の２重部の織密度が４０〜１００本／２．５４ｃｍであることを特徴とする上記１８に記載の袋織エアバッグ用基布の製造方法。
２０）シリコーン組成物が、カップリング剤を０．１〜４．５ｗｔ％含有することを特徴とする上記１８又は１９に記載の袋織エアバッグ用基布の製造方法。【００２８】
２１）１層のシリコーンコーティング層として、シリコーン組成物をフローティングナイフ、ロールオンナイフ、グラビアコーティングまたはディッピングにより、固形分で３〜３０ｇ／ｍ２付与し、１２０〜２００℃で１０〜６００秒間熱処理することを特徴とする上記１８〜２０のいずれかに記載の袋織エアバッグ用基布の製造方法。【００２９】
２２）第２層のシリコーンコーティング層として、シリコーン組成物をフローティングナイフ、ロールオンナイフまたはコンマコーターにより、固形分で２０〜９０ｇ／ｍ２付与し、１２０〜２００℃で１０〜６００秒間熱処理することを特徴とする上記１８〜２１のいずれかに記載の袋織エアバッグ用基布の製造方法。【００３０】
２３）第２層のシリコーンコーティング層の表面に、第３層として、無機充填剤を３０ｗｔ％以上含有するシリコーン組成物を固形分で１〜２０ｇ／ｍ２コーティングすることを特徴とする上記１８〜２２のいずれかに記載の袋織エアバッグ用基布の製造方法。【００３１】
２４）シリコーン組成物が、カップリング剤を０．１〜３ｗｔ％含有することを特徴とする上記２０に記載の袋織エアバッグ用基布の製造方法。
２５）第２層のシリコーンコーティング層として、シリコーン組成物を固形分で３０〜６０ｇ／ｍ２付与することを特徴とする上記２２に記載の袋織エアバッグ用基布の製造方法。【００３２】
以下、本発明につき詳細に説明する。【００３３】
本発明の袋織エアバッグ用基布を構成する経糸及び緯糸は、ポリヘキサメチレンアジパミド（以下、単にナイロン６６という）繊維、または、ポリヘキサメチレンアジパミドを主体とする繊維が好ましく用いられる。特に、融点が２１５℃以上であるナイロン６６繊維、ナイロン６６コポリマー（ナイロン６６／６、ナイロン６６／６Ｉ、ナイロン６６／６１０など）繊維，及び、ナイロン系ポリマー（ナイロン６、ナイロン６１０など）をブレンドしたナイロン６６繊維が耐熱性の点で好ましい。【００３４】
本発明において、ナイロン６６繊維は、公知の紡糸延伸法又は紡糸直接延伸法にて製造することができる。【００３５】
これらの繊維糸条には、原糸製造工程や後加工工程での工程通過性を向上させるために、各種添加剤を含有してもよい。例えば、耐熱安定剤、耐光安定剤、老化防止剤、酸化防止剤、潤滑剤、平滑剤、顔料、撥水剤、撥油剤、酸化チタンなどの隠蔽剤、光沢付与剤、難燃剤、可塑剤、帯電防止剤、増粘剤などの一種または二種以上を含有させることができる。また、場合によっては、加撚、嵩高加工、捲縮加工、捲回加工などの加工を施しても良い。【００３６】
また、紡糸時に繊維の収束性向上および延伸性向上のために、公知の紡糸用仕上げ剤を０．１〜５ｗｔ％付与しても良い。【００３７】
本発明の袋織エアバッグ用基布を構成する経糸および緯糸の総繊度は、１５０〜５００ｄｔｅｘであることが必要であり、好ましくは１５０〜３５０ｄｔｅｘである。総繊度がこの範囲であると、展開膨張時の強力に耐えることができると同時に、基布が柔軟になり、収納性が向上し、高速展開も可能となる。この範囲の総繊度の経糸および緯糸を用いたとき、袋織部分の生地重量は９０〜２８０ｇ／ｍ２となる。【００３８】
総繊度が１５０ｄｔｅｘよりも小さい場合は、展開時の機械強度が不足し、バースト現象を起こすことがある。また、総繊度が５００ｄｔｅｘを超える場合には、基布厚みが大きくなり、折畳み性も低下するので収納性が劣る。更には、基布重量も重くなるので展開時の速度も遅くなる。【００３９】
また、経糸および緯糸の単糸繊度は０．１〜７ｄｔｅｘであり、好ましくは０．５〜５．０ｄｔｅｘである。経糸および緯糸の単糸断面の形状は、特に限定されず、例えば、丸型、異型断面の三角型、扁平等が用いられる。強度を最大限に発揮する上では丸型断面が好ましい。【００４０】
更に、基布を構成する繊維の引張強度は５．７ｃＮ／ｄｔｅｘ以上が好ましく、より好ましくは６．２ｃＮ／ｄｔｅｘ以上である。引張強度が５．７ｃＮ／ｄｔｅｘ以上であると、得られるエアバッグが、展開時において必要とされる耐圧強力を充たすことができる。特に好ましい引張強度は６．２〜１１ｃＮ／ｄｔｅｘである。【００４１】
本発明の袋織エアバッグ用基布に用いる織物は、流体が導入されて膨張する二重袋織部の上布と下布が平組織で構成されるのが好ましい。二重袋織部の片側の目付は１２０〜３５０ｇ／ｍ２である。また、二重袋織部の外周が、風通組織と斜子組織で構成された接合帯で形成されているのが更に好ましい。斜子組織とは、経糸と緯糸の特定本数の同時浮き沈みを基本単位として、これを縦横に展開した構造であり、マット組織、バスケット組織等ということもある。【００４２】
本発明において、対数減衰率は、株式会社エー・アンド・ディー製の剛体振り子型物性試験機：ＲＰＴ−３０００にて測定した値である。軽量のコーティング樹脂でエアバッグ展開時の衝撃を吸収するためには、コーティング布帛の２０℃における対数減衰率が０．０１〜０．１０であることが必要であり、好ましくは０．０２〜０．０６である。対数減衰率が０．０１より小さいと、樹脂に衝撃吸収性がなく、展開時にエアー漏れを生じる可能性がある。また、対数減衰率が０．１０より大きい樹脂では、表面が柔らかすぎてタック性が生じて、折畳みの操作性が悪く、展開性も悪くなる。【００４３】
本評価では、まず、試料表面にブレードを載せ、荷重によって沈み込むことにより、ブレードの両側面で試料との接触が生ずる。次いで、ブレードを振り子として振動させることにより、試料接触面での試料からの振幅を押し返す挙動により振動の自由減衰が生ずる様子を計測するものである。
本評価では、試料が柔らかく、変形によるエネルギー損失が大きいものほど減衰率が高く計測される。したがって、エアバッグ基布試料のコーティング表面を計測することにより、コーティング層の柔らかさ、変形によるエネルギー損失の程度を表すことになる。【００４４】
本発明に使用するコーティング樹脂は、特に限定されるものではなく、通常使用されているコーティング樹脂を使用することができる。たとえば、クロロプレン、クロルスルホン化オレフィン、シリコーンゴム、ポリアミド系エラストマー、ポリスチレンブタジェン、ニトリルゴム、フッ素系ゴム、ポリウレタンなどを用いることができるが、中でも、耐熱性、耐寒性、難燃性を有するシリコーン組成物が好ましい。【００４５】
本発明に用いられるシリコーン組成物は、末端単位にＳｉＣ結合したビニル基を有するジオルガノポリシロキサンを含むことが好ましい。このようなジオルガノポリシロキサンは、下記の一般式で表される。【００４６】
(ＣＨ2＝ＣＨ)XＳｉＲ(3-X)−Ｏ(ＳｉＲ2Ｏ)n−ＳｉＲ(3-X)(ＣＨ＝ＣＨ2)X
〔式中、Ｒは、好ましくは炭素原子１〜１８個を有する炭化水素基を表し、他の原子または官能基で置換された炭化水素基でもよく、同一炭化水素基であっても異なるものの混合でもよい。Ｘは、１、２又は３であり、好ましくは１である。ｎは、ジオルガノポリシロキサンが２５℃で平均粘度１０００〜１，０００，０００ｍＰａ・ｓを有するに必要な数である。〕【００４７】
本発明において、対数減衰率を０．０１以上にするためには、シリコーンコーティング層の形成に主として用いる組成分としてのオルガノポリシロキサンの２５℃における粘度が１，０００ｍＰａ・ｓ以上であることが好ましい。１，０００ｍＰａ・ｓより小さいと、硬化後のシリコーンの網の目構造が多くなり、エアバッグ展開時の衝撃を吸収し得るコーティング膜を得ることができない。また、オルガノポリシロキサンの２５℃における粘度が１，０００，０００ｍＰａ・ｓより大きいと対数減衰率が０．１０を超え、織物表面にタック性が生じ、エアバッグの展開性が悪くなる事がある。【００４８】
炭化水素基Ｒとしては好ましくは、アルキル基（例えば、メチル基、エチル基、ｎ−プロピル基、イソプロピル基、ブチル基、オクチル基、テトラデシル基もしくはオクタデシル基）、脂環式炭化水素基（例えば、シクロペンチル基、シクロヘキシル基もしくはメチルシクロヘキシル基）、アリール基（例えば、フェニル基）、アルカリール基（例えば、トリル基）、アラルキル基（例えば、ベンジル基、もしくはフェニルエチル基）等である。【００４９】
置換された炭化水素基としては好ましくは、ハロゲン化された基（例えば、３，３，３−トリフルオロプロピル基、３−クロロプロピル基もしくはクロロフェニル基）を挙げることができる。シアノアルキル基（例えば、シアノエチル基）は、含まれていてもよい。不飽和脂肪族基を有する基（例えば、ビニル基、アリル基、ヘキセニル基もしくはシクロヘキセニル基）も、同様に含有されていてもよい。【００５０】
炭化水素基Ｒは、炭素原子１〜１０個を有する炭化水素基が好ましく、更に好ましくは、Ｒとして示される有機基の少なくとも８０％がメチル基であることである。【００５１】
上記オルガノポリシロキサンは、同じ共重合体であってもよいし、それぞれ同じ重合度もしくは異なる重合度を有する異なる共重合体からなる混合物であってもよい。ジオルガノポリシロキサンが異なるジオルガノポリシロキサン単位を有している場合には、ランダムな分布が存在していてもよいし、ブロックによる分布が存在していてもよい。【００５２】
本発明において、シリコーン組成物からなるコーティング膜は、好ましくは２層コーティングからなる。すなわち、まず、織物表面上に第１層としてシリコーン組成物をコーティングし、更に、第１層の上に、第２層としてシリコーン組成物をコーティングする。【００５３】
第１層におけるシリコーン組成物のコーティング量は、好ましくは３〜３０ｇ／ｍ２である。この組成物は、織物との接着性をエージング前後で保持するためにコーティングするものであり、接着性能を満足する範囲内であれば、少量であるほど、エアバッグの軽量化に寄与するので好ましい。【００５４】
第２層におけるシリコーン組成物は、エージング前後でのシリコーン膜伸度を保持するためのものであり、エアバッグ展開時の内圧保持性の維持に寄与する。コーティング量は２０〜９０ｇ／ｍ２が好ましく、更に好ましくは３０〜６０ｇ／ｍ２である。コーティング量が上記の範囲であると、展開時にコーティング膜に破断部が生じないので空気漏れを起こすことがなく、また、基布厚みが適度であるため折畳み性が良好で収納性に優れる。【００５５】
本発明では、２層コーティングにおいて、第１層のシリコーン組成物に接着力向上のために、有機ケイ素化合物からなるカップリング剤を添加するのが好ましい。カップリング剤としては、加水分解可能な基を有するシラン及び該シランに炭素原子を介してケイ素原子に結合したビニル−、アクリルオキシ−、メタクリルオキシ−、エポキシ−もしくは酸無水物基を有する化合物を使用することができる。カップリング剤の分子量は通常１５０〜１０００のものが用いられる。このようなシランの部分加水分解物及び／又は加水分解物混合物を使用することもできる。好ましくは、ビニルトリアセトキシシランとγ-グリシドキシプロピルトリメトキシシラン、すなわち、下記化学式（１）で表されるシランからの混合生成物が使用される。
【化１】
0004701177.tif 000002
【００５６】
さらに好ましくは、（Ｒ４Ｏ）４Ｓｉで示される化合物（Ｒは炭化水素基で、４つとも同じでもそれぞれ異なっていてもよいが、例えば、エチル、プロピル、ビニルメチル、シクロヘキシルなどである）をカップリング剤として少なくとも１種含むことが好ましい。
１種類のカップリング剤を使用することもできるし、しかしまた、２種類もしくはそれ以上のシランの混合物又はこれらの反応生成物、ないしは部分加水分解物もしくは加水分解物混合物を使用することもできる。【００５７】
有機ケイ素化合物からなるカップリング剤は、シリコーン組成物中に０．１〜４．５ｗｔ％の量で含有するのが好ましく、更に好ましくは０．５〜３ｗｔ％である。０．１ｗｔ％未満では、織物表面との満足する接着力が得られない場合があり、また、湿熱エージングおよび冷熱サイクルエージング後では、接着力が不十分になる場合がある。４．５ｗｔ％を超えると、熱処理中に気泡が発生して製品表面の品位が悪くなる場合があり、エアバッグ展開時の内圧保持性が不十分になる場合がある。【００５８】
本発明では、２層コーティングにおいて、第１層のシリコーンコーティング層におけるシリコーン組成物の硬化後の引張伸度は３５０％以下である。接着性向上のために添加した有機ケイ素化合物からなるカップリング剤は、織物表面との接着力向上とともに、シリコーン組成物の硬化後の引張伸度を低下させる。【００５９】
本発明では、２層コーティングにおいて、第１層のシリコーンコーティング層におけるシリコーン組成物に含まれる末端単位にＳｉＣ結合したビニル基を有するジオルガノポリシロキサンは、主として、下記一般式で表されるジオルガノポリシロキサンである。【００６０】
(ＣＨ2＝ＣＨ)XＳｉＲ(3-X)−Ｏ(ＳｉＲ2Ｏ)n1−ＳｉＲ(3-X)(ＣＨ＝ＣＨ2)X
〔式中、Ｒは、好ましくは炭素原子１〜１８個を有する炭化水素基を表し、他の原子または官能基で置換された炭化水素基でもよく、同一炭化水素基であっても異なるものの混合でもよい。Ｘは、１、２又は３であり、好ましくは１である。ｎ１は、ジオルガノポリシロキサンが２５℃で平均粘度１，０００〜１００，０００ｍＰａ・ｓを有するに必要な数である。〕【００６１】
第１層に用いるシリコーン組成物に含まれるジオルガノポリシロキサンの粘度は、好ましくは、５，０００〜１００，０００ｍＰａ・ｓであり、更に好ましくは５，０００〜３０，０００ｍＰａ・ｓである。第１層におけるシリコーン組成物は、織物との接着性向上の目的で使用するものである。粘度が１００，０００ｍＰａ・ｓ以上では、シリコーン組成物が織物に浸透しにくくなり所望の接着力を得られない場合がある。【００６２】
本発明では、２層コーティングにおいて、第２層のシリコーンコーティング層におけるシリコーン組成物に含まれる末端単位にＳｉＣ結合したビニル基を有するジオルガノポリシロキサンは、主として、下記一般式で表されるジオルガノポリシロキサンである。【００６３】
(ＣＨ2＝ＣＨ)XＳｉＲ(3-X)−Ｏ(ＳｉＲ2Ｏ)n2−ＳｉＲ(3-X)(ＣＨ＝ＣＨ2)X
〔式中、Ｒは、好ましくは炭素原子１〜１８個を有する炭化水素基を表し、他の原子または官能基で置換された炭化水素基でもよく、同一炭化水素基であっても異なるものの混合でもよい。Ｘは、１、２又は３であり、好ましくは１である。ｎ２は、ジオルガノポリシロキサンが２５℃で平均粘度５０，０００〜１，０００，０００ｍＰａ・ｓを有するに必要な数である。〕【００６４】
本発明において、第２層のシリコーンコーティング層は、エアバッグからの空気漏れを遮断する役目を担っている。エアバッグの展開は、通常、３０ｍｓｅｃ以下という非常に短いタイムスケールで行われ、その時の内圧は８０ｋＰａ以上であり、エアバッグを構成しているコーティング膜に非常に大きな衝撃がかかる。この第２層に用いるシリコーン組成物が不適切であると、衝撃によりコーティング膜が破断して空気漏れが生じ、エアバッグとしての機能を果たさなくなる。【００６５】
衝撃を吸収し、かつ、展開性を良好にするため、即ち、対数減衰率が０．０１〜０．１０となるためには、特に、第２層に用いるシリコーン組成物に含まれるジオルガノポリシロキサンの平均粘度は、５０，０００〜１，０００，０００ｍＰａ・ｓが好ましい。また、このような平均粘度のジオルガノポリシロキサンを含むシリコーン組成物から得られるシリコーン組成物の硬化後の引張伸度は４００％以上であることが好ましい。さらに好ましくは５００〜１０００％の範囲であり、最も好ましくは８００％以下である。【００６６】
本発明におけるコーティング層の最良の構成は、織物表面上に膜形成された層の断面において、物性の異なる２層のシリコーンコーティング層からなるものである。さらに、積層して２層を超える多層であってもよい。【００６７】
ＳＰＭ（Scanning Probe Microscope）によれば、架橋硬化したシリコーンについて、織物表面上に膜形成された状態での物性差が明瞭に区別できる。タッピングモードでコーティング層の断面を計測すると、コーティング層の弾性的な性質の差が、位相の値の差として観測できる。カンチレバーとなっているプローブを一定振動で制御しながら試料の表面を叩いてゆくと、印加振動変位と、プローブ先端の振動変位との間の関係は位相として観測される。硬い表面ではプローブ変位量が大きく、結果として位相が大きく観測される。この位相をマッピングすれば、弾性差を表す位相像が得られる。【００６８】
本発明では、コーティング層の断面計測において、織物表面から第１層と第２層とには明瞭な位相差を有し、２層の位相像となっていることが好ましい。２層間の明瞭な位相差とは、例えば、平均位相の値で１対１．１から２．５の位相比を有する場合である。タッピング条件は、弾性差が際立つ条件を適宜選定することができるが、好ましくは、ハードタッピング条件を用いる。例えば、タッピング条件下における振幅減衰率が１５〜４０％であり、さらに好ましくは３５％付近である。
プローブには各種のものが使用できる。例えば、ばね定数２０〜１００Ｎ／ｍで、先端部はシリコン単結晶であり、先端部の曲率半径が１０〜２０ｎｍのものが使用できる。【００６９】
本発明では、織物表面からの第１層と第２層とで、平均位相δの値は、下記の関係にあることが好ましい。
（第１層のδ）＞（第２層のδ）
本発明では、さらに好ましくは、平均位相δの比が１．１〜２．５である。物性差が明瞭に存在する層構造によって、コーティング膜の対数減衰率が高く、コーティング膜が破れにくいことと、さらに、コーティング膜が織物表面に良好に接着していることが両立できる。その結果として、各種の環境条件下においても内圧保持機能などの機能が維持できる。【００７０】
すなわち、第１層が硬い層で、第２層が柔らかい層である。第２層が柔らかいことが、全体の対数減衰率が大きいことに寄与する。全体としての柔軟性が、長時間の気密性保持に必要である。第１層は、相対的に硬い性質の高架橋のシリコーンであり、織物との接着の機能を担うものである。
いっそう好ましくは、平均位相δの比が下記の関係にあることである。
１．１＜〔（第１層のδ）／（第２層のδ）〕＜２．５
すなわち、第１層が硬い層で、第２層が柔らかい層であって、その物性差が明瞭であるという層構成である。第１層と第２層に大きな物性差があり、それぞれが役割分担することにより、コーティング膜が破れにくいことと、コーティング膜が織物表面に良好に接着していることが高度に両立できる。【００７１】
さらに、本発明では、シリコーンコーティング層が、織物表面からの第１層と第２層において、その平均膜厚Ｄの比が、下記の関係にあることが好ましい。
１／３０＜〔（第１層のＤ）／（第２層のＤ）〕＜１【００７２】
柔らかい第２層が第１層の１倍以上存在することが、シリコーンコーティング層全体の対数減衰率が大きいことに寄与する。第２層の存在量によるコーティング層全体としての柔軟性が、長時間の気密保持性に有効である。第１層は接着の機能を果たすコーティング層として最小限存在すればよいが、織物表面に均一に存在するだけの厚みが必要である。【００７３】
本発明においては、第２層のシリコーンコーティング層の表面に、表面摩擦低減のために第３層としてシリコーン組成物をコーティングしても良い。第３層を設けることにより、エアバッグの展開速度を速くすることができる。第３層に用いるシリコーン組成物としては、公知の無機充填剤、例えば、炭酸カルシウム、アルミニウム三水和物、カーボンブラック、珪藻土、シリカ、タルク、マイカなどを、好ましくは３０ｗｔ％以上、さらに好ましくは３０〜６０％含んだものが効果的である。また、第３層のコーティング量は１〜２５ｇ／ｍ２が好ましく、さらに好ましくは５〜２５ｇ／ｍ２である。２５ｇ／ｍ２以下であると、軽量化が十分に達成され、無機充填剤の脱落も生じない。【００７４】
本発明の袋織エアバッグ用基布は、自動車内における耐久性の目安である、湿熱エージング（８０℃、９５％ＲＨで２００ｈｒ）、および、冷熱サイクルエージング（下記Ａ〜Ｃの３０サイクル）において接着力を保持することができる。【００７５】
Ａ）１２５℃で３３６ｈｒ処理後、２℃／ｍｉｎで温度低下、
Ｂ）−４０℃で２４ｈｒ処理後、２℃／ｍｉｎで温度上昇、
Ｃ）８５℃、９５％ＲＨで２４ｈｒ処理後、２℃／ｍｉｎで温度上昇。【００７６】
ＩＳＯ５９８１のスクラブテストでは、湿熱および冷熱サイクルエージング後でも５００回以上で、剥離異常無しに保持することができる。【００７７】
本発明の袋織エアバッグ用基布は、運転席や助手席の前面部に装着されるエアバッグ、および側方からの衝突や乗物の側転に対応できるカーテン状のエアバッグに使用することができる。とりわけ、一定時間、加圧下のガスを保持することができるカーテン状のエアバッグに使用することができる。【００７８】
本発明の袋織エアバッグ用基布に用いる織物を生産する手段は、織機はエアージェットルーム、レピアルーム、プロジェクタイルルーム、多相織機等を用いれば良く、特に制限されない。経糸の上げ下げを制御する機械は、ジャガード装置やドビー装置等を用いることができるが、電子ジャガード装置が生産性やデザイン変更に対する迅速性、デザインの精密性において有利である。ジャガードの口数は、特に制限されないが、２０００〜１４０００口といった口数の多い電子ジャガードの方が、複雑な形状のデザイン作成に精度良く対応できるので好ましい。【００７９】
本発明においては、コーティング前処理として、通常の精練−セット工程、セット工程のみ、あるいはカレンダー処理等によって、経緯の寸法あるいは織物表面の平滑状態を所望の範囲に設定することができる。【００８０】
本発明において、織物表面にコーティングする第１層のシリコーン組成物は、少なくとも下記（ａ）〜（ｄ）を含む。
（ａ）２５℃における粘度が１，０００〜１００，０００ｍＰａ・ｓであり末端単位にＳｉＣ結合したビニル基を有するオルガノポリシロキサン、
（ｂ）Ｓｉ結合した水素原子を少なくとも３個有するオルガノポリシロキサン、
（ｃ）脂肪族多重結合へのＳｉ結合した水素原子の付加を促進する触媒、
（ｄ）有機ケイ素化合物からなるカップリング剤。【００８１】
末端単位にＳｉＣ結合したビニル基を有するジオルガノポリシロキサン（ａ）は、下記一般式で表される。【００８２】
(ＣＨ2＝ＣＨ)XＳｉＲ(3-X)−Ｏ(ＳｉＲ2Ｏ)n1−ＳｉＲ(3-X)(ＣＨ＝ＣＨ2)X
〔式中、Ｒは、好ましくは炭素原子１〜１８個を有する炭化水素基を表し、他の原子または官能基で置換された炭化水素基でもよく、同一炭化水素基であっても異なるものの混合でもよい。Ｘは、１、２又は３であり、好ましくは１である。ｎ１は、ジオルガノポリシロキサンが２５℃で平均粘度５０００〜１００，０００ｍＰａ・ｓを有するに必要な数である。〕【００８３】
ジオルガノポリシロキサン（ａ）の粘度は、好ましくは、５０００〜５０，０００ｍＰａ・ｓであり、更に好ましくは５０００〜３０，０００ｍＰａ・ｓである。第１層のシリコーン組成物は織物との接着性向上の目的で使用するものである。粘度が１００，０００ｍＰａ・ｓを越えると、シリコーン組成物が織物に浸透しにくくなり所望の接着力を得られない場合がある。【００８４】
炭化水素基Ｒの好ましい例は、アルキル基（例えば、メチル基、エチル基、ｎ−プロピル基、イソプロピル基、ブチル基、オクチル基、テトラデシル基もしくはオクタデシル基）、脂環式炭化水素基（例えば、シクロペンチル基、シクロヘキシル基もしくはメチルシクロヘキシル基）、アリール基（例えば、フェニル基）、アルカリール基（例えば、トリル基）、アラルキル基（例えば、ベンジル基、もしくはフェニルエチル基）等である。【００８５】
置換された炭化水素基の好ましい例としては、ハロゲン化された基（例えば、３，３，３−トリフルオロプロピル基、３−クロロプロピル基もしくはクロロフェニル基）を挙げることができる。シアノアルキル基（例えば、シアノエチル基）は含まれていてもよい。不飽和脂肪族基を有する基（例えば、ビニル基、アリル基、ヘキセニル基もしくはシクロヘキセニル基）も、同様に含有されていてもよい。【００８６】
炭化水素基Ｒとしては、炭素原子１〜１０個を有する炭化水素基が好ましく、更に好ましくは、Ｒとして示される有機基の少なくとも８０％がメチル基であることである。【００８７】
上記オルガノポリシロキサンは、同じ共重合体であってもよいし、それぞれ同じ重合度もしくは異なる重合度を有する、異なる共重合体からなる混合物であってもよい。ジオルガノポリシロキサンが異なるジオルガノポリシロキサン単位を有している場合には、ランダムな分布が存在していてもよいし、ブロックによる分布が存在していてもよい。【００８８】
（ｂ）Ｓｉ結合した水素原子を少なくとも３個有するオルガノポリシロキサンは、下記一般式で表される。
（ＣＨ3）3ＳｉＯ−（ＳｉＨＲＯ）o−（ＳｉＲ2Ｏ）p−Ｓｉ（ＣＨ3）3
〔式中、Ｒは、好ましくは炭素原子１〜１８個を有する炭化水素基を表し、他の原子または官能基で置換された炭化水素基でもよく、同一炭化水素基であっても異なるものの混合でもよい。ｏおよびｐは１：０〜１：２０、好ましくは１：０〜１：７の比で存在する。〕【００８９】
ｏとｐの合計は１０〜１０００の間とすることができ、好ましい合計は２０〜２００であり、更に好ましい合計は３０ 〜１００である。１分子につきＳｉ結合した水素原子を少なくとも３個有するオルガノポリシロキサンの場合には、水素原子及びシロキサン酸素原子によって飽和されたケイ素原子価を有していないオルガノポリシロキサンは、好ましくはメチル基、エチル基もしくはフェニル基によって飽和されたものである。しかしながら、上記でＲとして記載した基の全てを含有してもよい。【００９０】
（ｃ）脂肪族多重結合へのＳｉ結合した水素原子の付加を促進する触媒としては、公知である反応を促進する任意の触媒を使用することができる。この種の触媒の例は、微粉砕した金属の白金（白金ゾル）、ルテニウム、ロジウム、パラジウム又はイリジウムである。これらの金属は、固体担体、例えば、二酸化ケイ素、酸化アルミニウムもしくは活性炭、セラミック材料又は酸化物混合物ないしは水酸化物混合物上に付与されていてもよい。【００９１】
これら金属の化合物ないしは錯体、例えば、白金−オレフィン−錯体、白金−アルコール−錯体、例えば、スパイヤーズ触媒（Speyers Catalyst）、白金−アルコラート−錯体、白金−エーテル−錯体、白金−アルデヒド−錯体、白金−ケトン−錯体、例えばシクロヘキサンとヘキサクロロ白金酸からの反応生成物、白金−ビニルシロキサン−錯体、特に、有機結合したハロゲン原子を含有しているかもしくは含有していない白金−ジビニルテトラメチルジシロキサン−錯体、ビス−（γ−ピコリン）−白金ジクロリド、トリメチレンピリジン白金ジクロリド、ジシクロペンタジエン白金ジクロリド、ジメチルスルホキシジエチレン白金（２）ジクロリド、並びに１−オクテン中に溶解された白金テトラクロリドと第二ブチルアミンからの反応生成物も、また、該触媒の例である。白金化合物は、本発明による生成物中の触媒として特に好ましい。【００９２】
上記触媒は１種類のみ、もしくは混合物として使用することもできる。本発明において、シリコーン組成物中に含有される触媒は、白金触媒の場合には、白金含量がシロキサン含量に対して３〜５００ｐｐｍで使用することができ、好ましくは、使用されるポリシロキサンに対する白金含量は１０〜２００ｐｐｍである。【００９３】
（ｄ）有機ケイ素化合物 からなるカップリング剤の例としては、加水分解可能な基を有するシラン及び該シランに炭素原子を介してケイ素原子に結合したビニル−、アクリルオキシ−、メタクリルオキシ−、エポキシ−もしくは酸無水物基を使用することができる。このようなシランの部分加水分解物及び／又は加水分解物混合物を使用することもできる。好ましくは、ビニルトリアセトキシシランとγ-グリシドキシプロピルトリメトキシシラン、すなわち、前記化学式（１）で示されるシランからの反応生成物が使用される。【００９４】
１種類のカップリング剤を使用することもできる。しかしまた、２種類もしくはそれ以上のシランの混合物又はこれらの反応生成物、ないしは部分加水分解物もしくは加水分解物混合物を使用することもできる。以上のような第１層のためのシリコーン組成物の硬化後の引張伸度は３５０％以下であることが好ましい。【００９５】
本発明において、第１層の表面にコーティングする第２層のシリコーン組成物は、少なくとも下記（Ａ）〜（Ｃ）を含む。
（Ａ）２５℃における粘度が５０，０００〜１，０００，０００ｍＰａ・ｓであって末端単位にＳｉＣ結合したビニル基を有するオルガノポリシロキサン、
（Ｂ）Ｓｉ結合した水素原子を少なくとも３個有するオルガノポリシロキサン、
（Ｃ）脂肪族多重結合へのＳｉ結合した水素原子の付加を促進する触媒。【００９６】
第２層のシリコーン組成物に含まれる末端単位にＳｉＣ結合したビニル基を有するジオルガノポリシロキサン（Ａ）は、下記一般式で表されるジオルガノポリシロキサンである。【００９７】
(ＣＨ2＝ＣＨ)XＳｉＲ(3-X)−Ｏ(ＳｉＲ2Ｏ)n2−ＳｉＲ(3-X)(ＣＨ＝ＣＨ2)X
〔式中、Ｒは、好ましくは炭素原子１〜１８個を有する炭化水素基を表し、他の原子または官能基で置換された炭化水素基でもよく、同一炭化水素基であっても異なるものの混合でもよい。Ｘは、１、２又は３であり、好ましくは１である。ｎ２は、ジオルガノポリシロキサンが２５℃で平均粘度５０，０００〜１，０００，０００ｍＰａ・ｓを有するに必要な数である。〕【００９８】
（Ｂ）Ｓｉ結合した水素原子を少なくとも３個有するオルガノポリシロキサン、（Ｃ）脂肪族多重結合へのＳｉ結合した水素原子の付加を促進する触媒は、第１層のシリコーン組成物に含まれる（ｂ）、（ｃ）と同様のもので良い。
第２層にはカップリング剤を０．００１〜１．０ｗｔ％含有させても良い。以上のような第２層のためのシリコーン組成物の硬化後の引張伸度は４００％以上であることが好ましい。【００９９】
本発明の袋織エアバッグ用基布の密度は、経糸、緯糸共に４０〜１００本／２．５４ｃｍであることが好ましい。４０本／２．５４ｃｍ未満であると、５００ｄｔｅｘ以下の繊維では強力不足となりエアバッグ展開時にバーストしてしまう可能性がある。１００本／２．５４ｃｍより多い場合、１５０ｄｅｔｘ以上の繊維ではエアバッグ展開に十分な強力が得られる。【０１００】
本発明において、２層コーティングの第１層に用いるシリコーン組成物の系は、有機溶媒で希釈したドープ、シリコーンをエマルジョンとしたドープ、無溶媒のドープ等、どのような系でも良く、特に制限はないが、好ましくは無溶媒のドープである。塗布方法は、フローティングナイフ、ロールオンナイフまたはディッピングが好ましいが、特に制限はない。シリコーン組成物の塗布後に、連続して１２０〜２００℃で１０〜６００秒間の熱処理を行い、シリコーンの架橋反応により硬化を行う。【０１０１】
本発明において、第２層に用いるシリコーン組成物の系は、有機溶媒で希釈したドープ、シリコーンをエマルジョンとしたドープ、無溶媒のドープ等、どのような系でも良く、特に制限はないが、好ましくは、実質的に無溶媒のドープである。塗布方法は、フローティングナイフ、ロールオンナイフまたはコンマコーターが好ましい。シリコーン組成物の塗布後に、連続して１２０〜２００℃で１０〜６００秒間の熱処理を行い、シリコーンの架橋反応により硬化を行う。【０１０２】
本発明において、表面摩擦を低減させるための第３層に用いるシリコーン組成物は、少なくとも、２５℃における平均粘度が１００〜１０，０００ｍＰａ・ｓであって、末端単位にＳｉＣ結合したビニル基を有するオルガノポリシロキサン、Ｓｉ結合した水素原子を少なくとも３個有するオルガノポリシロキサン、脂肪族多重結合へのＳｉ結合した水素原子の付加（ヒドロシリル化反応）を促進する触媒、および３０ｗｔ％以上の無機充填剤を含むものであれば良い。【０１０３】
無機充填剤としては、公知の炭酸カルシウム、アルミニウム三水和物、カーボンブラック、珪藻土などを使用することができる。コーティング方法は、特に制限されないが、好ましくは、グラビアコーティングを用いることができる。【０１０４】
本発明において、シリコーン組成物には、公知の補強用充填剤を含有していてもよい。このような充填剤としては、シリカ、有機ケイ素樹脂、チタニア、石英粉末、およびアルミノシリケート等が挙げられる。好ましくは、シリカおよび有機ケイ素樹脂である。シリカとしては、ヒュームドシリカまたは沈殿シリカを用いることができ、その平均粒径は直径で０．１〜２０μｍであり、ＢＥＴ測定による表面積は５０ｍ２／ｇ以上である。また、有機ケイ素樹脂としては、一般式：（Ｒ３ＳｉＯ1/2）ａ（Ｒ３ＳｉＯ3/2）ｂで示されるシリコーン樹脂を用いることができる。
なお、上記一般式中、Ｒは、メチル基、フェニル基、ビニル基または水素原子である。ａとｂの比は、シリコーン樹脂が３０〜３００，０００ｍＰａ・ｓの粘度範囲内になるように選択される。
さらにシリコーン組成物には、付加的成分、例えば、連鎖延長剤、染料、接着促進剤、着色剤、顔料、粘度調整剤、浴寿命延長剤、柔軟剤、硬化抑制剤、難燃剤、酸化防止剤および触媒増強剤などを含むことができる。
【図面の簡単な説明】
【０１０５】
【図１】実施例におけるエアバッグ用基布の概略図である。
【図２】実施例１８におけるエアバッグ用基布断面のＳＥＭ写真である。
【図３】実施例１８におけるエアバッグ用基布断面のＳＰＭ位相像である。
【符号の説明】
【０１０６】
１    袋織エアバッグ用基布
２    接合帯
３    二重袋織部
４    一重織部
５    流体導入部
６    部分結節部
Ｆ    基布織物
Ｇ    第１層
Ｈ    第２層
Ｓ    第３層（表面層）
【実施例】
【０１０７】
以下、実施例を挙げて本発明をさらに説明する。なお、測定方法、評価方法等は、以下の通りである。【０１０８】
（１）総繊度、単糸繊度
ＪＩＳ  Ｌ  １０９６に従い測定した。
（２）袋部重量（目付）
ＪＩＳ  Ｌ  １０９６に従い測定した。【０１０９】
（３）対数減衰率
株式会社エー・アンド・ディー製の剛体振り子型物性試験機：ＲＰＴ−３０００にて測定した。袋織エアバッグ用基布から切出した８×４ｃｍ角の小片を、コーティング面が測定ブレード側になるように上に向けて測定台にセットした。測定条件は、ブレード仕様のナイフエッジタイプＲＢ２００のフレームを用いて、測定間隔６ｓ、振り子吸着間隔（振り子を静止させるため）２ｓ、振り子周期０．６ｓ、昇温速度１０℃／ｍｉｎ、測定温度範囲−１００〜１５０℃である。この測定における２０℃時の対数減衰率を読み取った。【０１１０】
（４）シリコーン組成物の粘度
ブルックフィールド製粘度計により測定した。
（５）シリコーン組成物硬化後の樹脂の伸度
ＪＩＳ  Ｋ  ６２４９に従い測定した。【０１１１】
（６）ＳＰＭ測定
袋織エアバッグ用基布から小片を切出し、エポキシ樹脂に包埋した後、経糸、緯糸方向に基布断面が得られるようにクライオミクロトームを用いて断面試料を作成した。【０１１２】
（試料作成条件）
ウルトラミクロトーム  ＵＬＴＲＡＣＵＴ  Ｎ  （Reichert社製）
クライオユニット  ＦＣ  ４Ｅ  （Reichert社製）
設定温度：試料；−１３０℃、ガラスナイフ；−１３０℃【０１１３】
次いで、ＳＰＭ（Scanning Probe Microscope）により、基布断面を計測した。
測定装置：Digital Instruments社製  NanoScopeＩＶ  Ｄ３１００
測定モード：Tappingモード／共振周波数２７６．６ｋＨｚ
プローブ：ＮＣＨ型シリコン単結晶プローブ【０１１４】
（測定条件）
Scan Angle：０°
Scan rate：０．３Ｈｚ
デジタル分解能（Number of Sampling）：２５６×２５６【０１１５】
振幅レベル制御（Target Amplitude）：１．６Ｖ
振幅減衰率：３１．２５％
Integral gain：０．６５
Proportional gain：１．５【０１１６】
著しい表面の凹凸や段差が存在しないことを確認して、データに対して表面の巨視的傾き補正を行った上で位相マッピングし、位相像を得、また、位相の平均値データを得た。
また、同様の断面試料について形態をＳＥＭ観察した。
日立製  ＦＥ-ＳＥＭ  Ｓ-４７００
加速電圧；１〜５ｋＶ
作動距離；１２〜１３ｍｍ【０１１７】
（７）コンパクト性（収納性）
図１に示すような形状の袋織エアバッグ用基布を、ＡからＢ方向へ幅５．０８ｃｍ（２インチ）で蛇腹状に折り畳む。次に、それを平面台上に置き、中央付近に５０ｍｍ角のガラス板を置き、１ｋｇの荷重をかけ、３０分後の平均厚さＸを測定した 。【０１１８】
（８）内圧保持性（展開性）、最高圧到達時間（展開性）
図１に示すような形状の袋織エアバッグ用基布をＡからＢ方向へ幅５．０８ｃｍ（２インチ）で蛇腹状に折り畳み、１０ｃｍおきに１００ｄｔｅｘのモノフィラメントにて巻き、折り畳みがくずれないようにする。その袋織エアバッグ用基布を、内圧９００ｋＰａ、容量３００リットルのタンク先端に金属製のチューブを介して接続し、該タンクの先端付近に取り付けた電磁弁を瞬時に開閉し、その後、袋織エアバッグ用基布側のチューブに取り付けてある圧力センサーにて袋織エアバッグ用基布の内圧の変化を調べた。【０１１９】
８秒後の内圧保持率が初期の５０％以上ある場合を合格とする。測定数は１０とし、最小の内圧保持率の値が１点でも５０％を超えなかった場合については問題ありとする。また、最高圧到達時間により展開性を比較した。【０１２０】
（９）スクラブテスト
ＩＳＯ  ５９８１に従い測定した。
試料の大きさ：５０ｍｍＷ(経糸方向)×１００ｍｍＬ(緯糸方向)。試料には、緯糸方向の両端から２７ｍｍの位置に掴み線を描いておく。【０１２１】
試料のセット：掴みクランプを向かい合う位置に合わせ、コーティング面を上にして掴み線とクランプ縁を揃えて１００ｍｍＬ方向の中央の４６ｍｍが両クランプ間に位置する様に把持する。中央４６ｍｍの部分はきれいに折りたたみ、１０Ｎの圧力荷重を加える。【０１２２】
試験基準の設定：１００サイクル毎に、目視可能なシリコーン層の剥離がないかを確認し、剥離が生じたサイクル数を記録する。剥離が認められない時は２０００サイクルまで試験し、終了する。【０１２３】
（１０）湿熱エージング
コーティング後の袋織エアバッグ用基布を、８０℃、９５％ＲＨで２００ｈｒ処理した。【０１２４】
（１１）冷熱サイクルエージング
コーティング後の袋織エアバッグ用基布を、下記のＡ〜Ｃの条件で３０サイクル処理した。
Ａ）１２５℃で３３６ｈｒ処理後、２℃／ｍｉｎで温度低下
Ｂ）−４０℃で２４ｈｒ処理後、２℃／ｍｉｎで温度上昇
Ｃ）８５℃、９５％ＲＨで２４ｈｒ処理後、２℃／ｍｉｎで温度上昇【０１２５】
［実施例１］
総繊度２３５ｄｔｅｘ、単糸繊度３．３ｄｔｅｘのナイロン６６繊維を経糸と緯糸に用い、電子ジャガード装置とレピアルームを用いて図１に示すデザインの生機を作り、続いて精練およびセットを行った。接合帯は、袋部側から見て風通組織を構成し、次いで２本の糸で二重袋織部を作り、更に一重織部として、糸本数６本を用いて２／２斜子組織とした。【０１２６】
次に、この生地の片方の面にロールオンナイフコーターにより液状シリコーン組成物を５０ｇ／ｍ２コーティングし、乾燥機内で１８０℃、１分間、熱処理した。そして、もう一方の面にも同様に液状シリコーン組成物を５０ｇ／ｍ２コーティングし、乾燥機内で１８０℃、１分間、熱処理した。コーティング後の袋部分の経糸密度は７２本／２．５４ｃｍ、緯糸密度は７２本／２．５４ｃｍであった。【０１２７】
得られた袋織エアバッグ用基布を用いてエアバッグを作製した。エアバッグの特性は表１に示す通りであり、コンパクト性に優れ、内圧保持率が良好で、展開速度も速かった。
ここで使用した液状シリコーン組成物は以下のようにして製造した。【０１２８】
（１）ヘキサメチルジシラザンで処理したシリカ１１ｗｔ部および２５℃で１５０，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０１２９】
（２）ヘキサメチルジシラザンで処理したシリカ１１ｗｔ部および２５℃で１５０，０００ｍＰａ・ｓの粘度を有するビニル末端ポリジメチルシロキサン３３ｗｔ部を、混練機中で混合し、さらに、２５℃で約１，０００ｍＰａ・ｓの粘度を有する水素シロキサン８ｗｔ部を攪拌しながら混合物に添加した。【０１３０】
上記（１）で製造された混合物４４ｗｔ部と、上記（２）で製造された混合物５２ｗｔ部と、２５℃で約２０ｍＰａ・ｓの粘度を有し、Ｓｉ−Ｈ結合を含有するオルガノポリシロキサン１．５ｗｔ部と、テトラエトキシシラン０．９ｗｔ部と、白金を１ｗｔ％含有する白金−ジビニルテトラメチルジシロキサン錯体０．９ｗｔ部を混練機中で混合することによって製造した。【０１３１】
［実施例２］
実施例１と同様にして、生地の片方の面にロールオンナイフコーターにより液状シリコーン組成物を５０ｇ／ｍ２コーティングし、乾燥機内で１８０℃、１分間、熱処理した。そして、もう一方の面にも同様に液状シリコーン組成物を５０ｇ／ｍ２コーティングし、乾燥機内で１８０℃、１分間、熱処理した。コーティング後の袋部分の経糸密度は７２本／２．５４ｃｍ、緯糸密度は７２本／２．５４ｃｍであった。【０１３２】
得られた袋織エアバッグ用基布を用いてエアバッグを作製した。エアバッグの特性は表１に示す通りであり、コンパクト性に優れ、内圧保持率が良好で、展開速度も速かった。
ここで使用した液状シリコーン組成物は以下のようにして製造した。【０１３３】
（１）ヘキサメチルジシラザンで処理したシリカ１１ｗｔ部および２５℃で５，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０１３４】
（２）ヘキサメチルジシラザンで処理したシリカ１１ｗｔ部および２５℃で５，０００ｍＰａ・ｓの粘度を有するビニル末端ポリジメチルシロキサン３３ｗｔ部を、混練機中で混合し、さらに、２５℃で約１，０００ｍＰａ・ｓの粘度を有する水素シロキサン８ｗｔ部を攪拌しながら混合物に添加した。【０１３５】
上記（１）で製造された混合物４４ｗｔ部と、上記（２）で製造された混合物５２ｗｔ部と、２５℃で約２０ｍＰａ・ｓの粘度を有し、Ｓｉ−Ｈ結合を含有するオルガノポリシロキサン１．５ｗｔ部と、テトラエトキシシラン０．９ｗｔ部と、白金を１ｗｔ％含有する白金−ジビニルテトラメチルジシロキサン錯体０．９ｗｔ部を混練機中で混合することによって製造した。【０１３６】
［比較例１］
実施例１と同様にして、生地の片方の面にロールオンナイフコーターにより液状シリコーン組成物を５０ｇ／ｍ２コーティングし、乾燥機内で１８０℃、１分間、熱処理した。そして、もう一方の面にも同様に液状シリコーン組成物を５０ｇ／ｍ２コーティングし、乾燥機内で１８０℃、１分間、熱処理した。コーティング後の袋部分の経糸密度は７２本／２．５４ｃｍ、緯糸密度は７２本／２．５４ｃｍであった。【０１３７】
得られた袋織エアバッグ用基布を用いてエアバッグを作製した。エアバッグの特性は表１に示す通りであり、コンパクト性は良いが、対数減衰率が低いためにエアー漏れが生じ、内圧保持率が低かった。
ここで使用した液状シリコーン組成物は以下のようにして製造した。【０１３８】
（１）ヘキサメチルジシラザンで処理したシリカ１１ｗｔ部および２５℃で１，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０１３９】
（２）ヘキサメチルジシラザンで処理したシリカ１１ｗｔ部および２５℃で１，０００ｍＰａ・ｓの粘度を有するビニル末端ポリジメチルシロキサン３３ｗｔ部を、混練機中で混合し、さらに、２５℃で約１，０００ｍＰａ・ｓの粘度を有する水素シロキサン８ｗｔ部を攪拌しながら混合物に添加した。【０１４０】
上記（１）で製造された混合物４４ｗｔ部と、上記（２）で製造された混合物５２ｗｔ部と、２５℃で約２０ｍＰａ・ｓの粘度を有する水素シロキサン１．５ｗｔ部と、テトラエトキシシラン０．９ｗｔ部と、白金を１ｗｔ％含有する白金−ジビニルテトラメチルジシロキサン錯体０．９ｗｔ部を混練機中で混合することによって製造した。【０１４１】
［比較例２］
実施例１と同様にして、生地の片方の面にロールオンナイフコーターにより液状シリコーン組成物を１５０ｇ／ｍ２コーティングし、乾燥機内で１８０℃、１分間、熱処理した。そして、もう一方の面にも同様に液状シリコーン組成物を１５０ｇ／ｍ２コーティングし、乾燥機内で１８０℃、１分間、熱処理した。コーティング後の袋部分の経糸密度は７２本／２．５４ｃｍ、緯糸密度は７２本／２．５４ｃｍであった。【０１４２】
得られた袋織エアバッグ用基布を用いてエアバッグを作製した。エアバッグの特性は表１に示す通りであり、対数減衰率が高いためにコーティング面にタック性が生じ、展開性が悪かった。
なお、液状シリコーン組成物は、実施例１と同じものを用いた。【０１４３】
［実施例３］
総繊度１７５ｄｔｅｘ、単糸繊度３．１ｄｔｅｘのナイロン６６繊維を経糸と緯糸に用い、電子ジャガード装置とレピアルームを用いて図１に示すデザインの生機を作り、続いてセット−コート工程を経て、経糸密度が１６６本／２．５４ｃｍ、緯糸密度が１６６本／２．５４ｃｍの二重袋織りの加工反を得た。接合帯は、袋部側から見て風通組織を構成し、次いで２本の糸で二重袋織部を作り、更に一重織部として、糸本数８本を用いて２／２斜子組織とした。【０１４４】
次に、この生地の片方の面にロールオンナイフコーターにより液状シリコーン組成物を３５ｇ／ｍ２コーティングし、乾燥機内で１８０℃、１分間、熱処理した。そして、もう一方の面にも同様に液状シリコーン組成物を３５ｇ／ｍ２コーティングし、乾燥機内で１８０℃、１分間、熱処理した。コーティング後の袋部分の経糸密度は８３本／２．５４ｃｍ、緯糸密度は８３本／２．５４ｃｍであった。【０１４５】
得られた袋織エアバッグ用基布を用いてエアバッグを作製した。エアバッグの特性は表１に示す通りであり、コンパクト性に優れ、内圧保持率が良好で、展開速度も速かった。
なお、液状シリコーン組成物は、実施例１と同じものを用いた。【０１４６】
［実施例４］
総繊度３５０ｄｔｅｘ、単糸繊度４．９ｄｔｅｘのナイロン６６繊維を経糸と緯糸に用い、電子ジャガード装置とレピアルームを用いて図１に示すデザインの生機を作り、続いて精練およびセットを行った。接合帯は、袋部側から見て風通組織を構成し、次いで２本の糸で二重袋織部を作り、更に一重織部として、糸本数６本を用いて２／２斜子組織とした。【０１４７】
次に、この生地の片方の面にロールオンナイフコーターにより液状シリコーン組成物を５０ｇ／ｍ２コーティングし、乾燥機内で１８０℃、１分間、熱処理した。そして、もう一方の面にも同様に液状シリコーン組成物を５０ｇ／ｍ２コーティングし、乾燥機内で１８０℃、１分間、熱処理した。コーティング後の袋部分の経糸密度は５９本／２．５４ｃｍ、緯糸密度は５９本／２．５４ｃｍであった。【０１４８】
得られた袋織エアバッグ用基布を用いてエアバッグを作製した。エアバッグの特性は表１に示す通りであり、コンパクト性に優れ、内圧保持率が良好で、展開速度も速かった。
なお、液状シリコーン組成物は、実施例１と同じものを用いた。【０１４９】
［比較例３］
総繊度４７０ｄｔｅｘ、単糸繊度６．６ｄｔｅｘのナイロン６６繊維を経糸と緯糸に用い、電子ジャガード装置とレピアルームを用いて図1のようなデザインの生機を作り、続いて精練およびセットを行った。接合帯は、袋部側から見て風通組織を構成し、次いで２本の糸で二重袋織部を作り、更に一重織部として、糸本数６本を用いて２／２斜子組織とした。【０１５０】
次に、この生地の片方の面にロールオンナイフコーターにより液状シリコーン組成物を１３０ｇ／ｍ２コーティングし、乾燥機内で１８０℃、１分間、熱処理した。そして、もう一方の面にも同様に液状シリコーン組成物を１３０ｇ／ｍ２コーティングし、乾燥機内で１８０℃、１分間、熱処理した。コーティング後の袋部分の経糸密度は５２本／２．５４ｃｍ、緯糸密度は５２本／２．５４ｃｍであった。
【０１５１】
得られた袋織エアバッグ用基布を用いてエアバッグを作製した。エアバッグの特性は表１に示す通りであり、バッグが重く、対数減衰率が高いためにコーティング面にタック性が生じ、展開性が悪かった。
なお、液状シリコーン組成物は、実施例１と同じものを用いた。【０１５２】
［実施例５］
総繊度１７５ｄｔｅｘ、フィラメント数５６本のナイロン６６繊維を経糸と緯糸に用い、電子ジャガード装置とレピアルームを用いて図1に示すデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１５３】
次に、この織物の片方の面に第１層としてフローティングナイフコーターにより液状シリコーン組成物を２０ｇ／ｍ２コーティングし、乾燥機内で１８０℃、１分間、熱処理した。
ここで使用した液状シリコーン組成物は以下のようにして製造した。【０１５４】
（１）ヘキサメチルジシラザンで処理したシリカ１１ｗｔ部および２５℃で６，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０１５５】
（２）ヘキサメチルジシラザンで処理したシリカ１１ｗｔ部および２５℃で６，０００ｍＰａ・ｓの粘度を有するビニル末端ポリジメチルシロキサン３３ｗｔ部を、混練機中で混合し、さらに、２５℃で約１，０００ｍＰａ・ｓの粘度を有し、Ｓｉ−Ｈ結合を含有するオルガノポリシロキサン８ｗｔ部を攪拌しながら混合物に添加した。【０１５６】
上記（１）で製造された混合物４４ｗｔ部と、上記（２）で製造された混合物５１ｗｔ部と、２５℃で約２０ｍＰａ・ｓの粘度を有し、Ｓｉ−Ｈ結合を含有するオルガノポリシロキサン１．５ｗｔ部と、テトラエトキシシラン２．０ｗｔ部と、白金を１ｗｔ％含有する白金−ジビニルテトラメチルジシロキサン錯体０．９ｗｔ部を混練機中で混合することによって製造した。【０１５７】
そして、この第１層のシリコーンコーティング層の表面に第２層として、ロールオンナイフコーターにより液状シリコーン組成物を６０ｇ／ｍ２コーティングし、乾燥機内で１８０℃、２分間、熱処理した。
ここで使用した液状シリコーン組成物は以下のようにして製造した。【０１５８】
（３）ヘキサメチルジシラザンで処理したシリカ１１ｗｔ部および２５℃で１００，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０１５９】
（４）ヘキサメチルジシラザンで処理したシリカ１１ｗｔ部および２５℃で１００，０００ｍＰａ・ｓの粘度を有するビニル末端ポリジメチルシロキサン３３ｗｔ部を、混練機中で混合し、さらに、２５℃で約１，０００ｍＰａ・ｓの粘度を有し、Ｓｉ−Ｈ結合を含有するオルガノポリシロキサン８ｗｔ部を攪拌しながら混合物に添加した。【０１６０】
上記（３）で製造された混合物４５ｗｔ部と、上記（４）で製造された混合物５２ｗｔ部と、２５℃で約２０ｍＰａ・ｓの粘度を有し、Ｓｉ−Ｈ結合を含有するオルガノポリシロキサン１．５ｗｔ部と白金を１ｗｔ％含有する白金−ジビニルテトラメチルジシロキサン錯体０．９ｗｔ部を混練機中で混合することによって製造した。【０１６１】
そして、もう一方の面にも同様に、前記の第１層および第２層に用いた液状シリコーン組成物をそれぞれコーティングし、乾燥機内で熱処理した。コーティング後の袋部分の経糸密度は８３本／２．５４ｃｍ、緯糸密度は８３本／２．５４ｃｍであった。【０１６２】
得られた袋織エアバッグ用基布を用いてエアバッグを作製した。エアバッグの特性は表２に示す通りであり、コンパクト性に優れ、内圧保持率が良好であった。【０１６３】
［実施例６］
総繊度２３５ｄｔｅｘ、フィラメント数７２本のナイロン６６繊維を経糸と緯糸に用い、電子ジャガード装置とレピアルームを用いて図１のようなデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１６４】
実施例５で用いたものと同じシリコーン組成物を、同様の方法で、袋織の両面にコーティングした。コーティング後の袋部分の経糸密度は７２本／２．５４ｃｍ、緯糸密度は７２本／２．５４ｃｍであった。【０１６５】
得られた袋織エアバッグ用基布を用いてエアバッグを作製した。エアバッグの特性は表２に示す通りであり、コンパクト性に優れ、内圧保持率が良好であった。【０１６６】
［実施例７］
総繊度３５０ｄｔｅｘ、フィラメント数１０８本のナイロン６６繊維を経糸と緯糸に用い、電子ジャガード装置とレピアルームを用いて図1のようなデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１６７】
実施例５で用いたものと同じシリコーン組成物を、同様の方法で、袋織の両面にコーティングした。コーティング後の袋部分の経糸密度は６０本／２．５４ｃｍ、緯糸密度は６０本／２．５４ｃｍであった。【０１６８】
得られた袋織エアバッグ用基布を用いてエアバッグを作製した。エアバッグの特性は表２に示す通りであり、コンパクト性に優れ、内圧保持率が良好であった。【０１６９】
［実施例８］
総繊度４７０ｄｔｅｘ、フィラメント数１４４本のナイロン６６繊維を経糸と緯糸に用い、電子ジャガード装置とレピアルームを用いて図1のようなデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１７０】
実施例５で用いたものと同じシリコーン組成物を、同様の方法で、袋織の両面にコーティングした。コーティング後の袋部分の経糸密度は５１本／２．５４ｃｍ、緯糸密度は５１本／２．５４ｃｍであった。【０１７１】
得られた袋織エアバッグ用基布を用いてエアバッグを作製した。エアバッグの特性は表２に示す通りであり、コンパクト性に優れ、内圧保持率が良好であった。【０１７２】
また、袋織エアバッグ用基布から小片試料を切出し、基布断面のＳＰＭ測定を行った。位相像からは２層のコーティングが観測され、平均位相比は１．２３であり、第２層の弾性が第１層に比べ低い構造が確認できた。平均膜厚比は、コーティング量比と同等の０．３０であった。【０１７３】
［比較例４］
総繊度１１０ｄｔｅｘ、フィラメント数３６本のナイロン６６繊維を経糸と緯糸に用い、電子ジャガード装置とレピアルームを用いて図1のようなデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１７４】
実施例５で用いたものと同じシリコーン組成物を、同様の方法で、袋織の両面にコーティングした。コーティング後の袋部分の経糸密度は１１０本／２．５４ｃｍ、緯糸密度は１１０本／２．５４ｃｍであった。【０１７５】
得られた袋織エアバッグ用基布を用いてエアバッグを作製した。エアバッグの特性は表２に示す通りであり、コンパクト性は良かったが、展開時にバーストした。観察したところ、織糸が切れていた。【０１７６】
［比較例５］
総繊度７００ｄｔｅｘ、フィラメント数１０８本のナイロン６６繊維を経糸と緯糸に用い、電子ジャガード装置とレピアルームを用いて図1のようなデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１７７】
実施例５で用いたものと同じシリコーン組成物を、同様の方法で、袋織の両面にコーティングした。コーティング後の袋部分の経糸密度は３８本／２．５４ｃｍ、緯糸密度は３８本／２．５４ｃｍであった。【０１７８】
得られた袋織エアバッグ用基布を用いてエアバッグを作製した。エアバッグの特性は表２に示す通りであり、展開時のバーストはなかったが、コンパクト性が劣っていた。【０１７９】
［実施例９］
総繊度４７０ｄｔｅｘ、フィラメント数１４４本のナイロン６６繊維を経糸と緯糸に用い、電子ジャガード装置とレピアルームを用いて図1に示すデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１８０】
次に、この織物の片方の面に第１層としてフローティングナイフコーターにより液状シリコーン組成物を２０ｇ／ｍ２コーティングし、乾燥機内で１８０℃、１分間、熱処理した。
ここで使用した液状シリコーン組成物は以下のようにして製造した。【０１８１】
（１）ヘキサメチルジシラザンで処理したシリカ１１ｗｔ部および２５℃で６，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０１８２】
（２）ヘキサメチルジシラザンで処理したシリカ１１ｗｔ部および２５℃で６，０００ｍＰａ・ｓの粘度を有するビニル末端ポリジメチルシロキサン３３ｗｔ部を、混練機中で混合し、さらに、２５℃で約１，０００ｍＰａ・ｓの粘度を有し、Ｓｉ−Ｈ結合を含有するオルガノポリシロキサン８ｗｔ部を攪拌しながら混合物に添加した。【０１８３】
上記（１）で製造された混合物４６ｗｔ部と、上記（２）で製造された混合物５１ｗｔ部と、２５℃で約２０ｍＰａ・ｓの粘度を有する水素シロキサン１．５ｗｔ部と、３−グリシドキシプロピルトリエトキシシラン０．３ｗｔ部と、白金を１ｗｔ％含有する白金−ジビニルテトラメチルジシロキサン錯体０．９ｗｔ部を混練機中で混合することによって製造した。【０１８４】
そして、この第１層のシリコーンコーティング層の表面に第２層として、ロールオンナイフコーターにより液状シリコーン組成物を６０ｇ／ｍ２コーティングし、乾燥機内で１８０℃、２分間、熱処理した。
ここで使用した液状シリコーン組成物は以下のようにして製造した。【０１８５】
（３）ヘキサメチルジシラザンで処理したシリカ１１ｗｔ部および２５℃で１００，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０１８６】
（４）ヘキサメチルジシラザンで処理したシリカ１１ｗｔ部および２５℃で１００，０００ｍＰａ・ｓの粘度を有するビニル末端ポリジメチルシロキサン３３ｗｔ部を、混練機中で混合し、さらに、２５℃で約１，０００ｍＰａ・ｓの粘度を有し、Ｓｉ−Ｈ結合を含有するオルガノポリシロキサン８ｗｔ部を攪拌しながら混合物に添加した。【０１８７】
上記（１）で製造された混合物４５ｗｔ部と、上記（２）で製造された混合物５２ｗｔ部と、２５℃で約２０ｍＰａ・ｓの粘度を有する水素シロキサン１．５ｗｔ部と白金を１ｗｔ％含有する白金−ジビニルテトラメチルジシロキサン錯体０．９ｗｔ部を混練機中で混合することによって製造した。【０１８８】
そして、もう一方の面にも同様に、第１層および第２層で用いた液状シリコーン組成物をそれぞれコーティングし、乾燥機内で熱処理した。コーティング後の袋部分の経糸密度は５１本／２．５４ｃｍ、緯糸密度は５１本／２．５４ｃｍであった。【０１８９】
得られた袋織エアバッグ用基布を用いてエアバッグを作製した。エアバッグの特性は表３に示す通りであり、湿熱エージングおよび冷熱サイクルエージング後のスクラブテスト結果は良好であり、また、内圧保持率が良好であった。【０１９０】
また、袋織エアバッグ用基布から小片試料を切出し、基布断面のＳＰＭ測定を行った。結果を表３に示す。２層コーティングが観測され、第２層の弾性が第１層に比べ低い構造が確認できた。平均膜厚比は、コーティング量比と同等であった。
また、表３には、下記の実施例１０、１１及び比較例６のＳＰＭ測定結果も示す。【０１９１】
［実施例１０］
実施例９において、第１層シリコーン組成物に含まれる３−グリシドキシプロピルトリエトキシシランを１ｗｔ部にして、実施例９と同様の方法でエアバッグを作製した。得られたエアバッグの特性は表３に示す通りであって、湿熱エージングおよび冷熱サイクルエージング後のスクラブテストの結果は良好であり、また、内圧保持率が良好であった。【０１９２】
［実施例１１］
実施例９において、第１層に用いたリコーン組成物に含まれる３−グリシドキシプロピルトリエトキシシランを３ｗｔ部にして、実施例９と同様の方法でエアバッグを作製した。得られたエアバッグの特性は表３に示す通りであって、湿熱エージングおよび冷熱サイクルエージング後のスクラブテストの結果は良好であり、また、内圧保持率が良好であった。【０１９３】
［比較例６］
実施例９において、第１層に用いたシリコーン組成物に３−グリシドキシプロピルトリエトキシシランを添加せずに、かつ、第２層のコーティング量を１６０ｇ／ｍ２として、実施例９と同様の方法でエアバッグを作製した。得られたエアバッグの特性は表３に示す通りであって、湿熱エージングおよび冷熱サイクルエージング後のスクラブテスト結果は不良であり、また、内圧保持率も不十分であった。【０１９４】
［比較例７］
実施例９において、第１層に用いたシリコーン組成物に含まれる３−グリシドキシプロピルトリエトキシシランを３ｗｔ部とし、かつ、第２層のコーティング量を１６０ｇ／ｍ２として、実施例９と同様の方法でエアバッグを作製した。
得られたエアバッグの特性は表３に示す通りであって、湿熱エージングおよび冷熱サイクルエージング後のスクラブテスト結果、および内圧保持率はある程度満足しうるものであったが、エアバッグが重く、取り扱いにくく、コンパクト性が悪かった。【０１９５】
［比較例８］
実施例９において、第１層に用いたシリコーン組成物に含まれる３−グリシドキシプロピルトリエトキシシランを５ｗｔ部とし、かつ、第２層のコーティング量を１６０ｇ／ｍ２として、実施例９と同様の方法でエアバッグを作製したが、第１層コーティング時に多数の気泡がコーティング面にできた。【０１９６】
得られたエアバッグの特性は表３に示す通りであって、湿熱エージングおよび冷熱サイクルエージング後のスクラブテスト結果は不良であり、また、内圧保持率も不十分であった。【０１９７】
［実施例１２］
総繊度２３５ｄｔｅｘ、フィラメント数７２本のナイロン６６繊維を経糸と緯糸に用い、電子ジャガード装置とレピアルームを用いて図１に示すデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０１９８】
次に、この織物の片方の面に第１層としてフローティングナイフコーターにより液状シリコーン組成物を５ｇ／ｍ２コーティングし、乾燥機内で１８０℃、１分間、熱処理した。
ここで使用した液状シリコーン組成物は以下のようにして製造した。【０１９９】
（１）ヘキサメチルジシラザンで処理したシリカ１１ｗｔ部および２５℃で６，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０２００】
（２）ヘキサメチルジシラザンで処理したシリカ１１ｗｔ部および２５℃で６，０００ｍＰａ・ｓの粘度を有するビニル末端ポリジメチルシロキサン３３ｗｔ部を、混練機中で混合し、さらに、２５℃で約１，０００ｍＰａ・ｓの粘度を有し、Ｓｉ−Ｈ結合を含有するオルガノポリシロキサン８ｗｔ部を攪拌しながら混合物に添加した。【０２０１】
上記（１）で製造された混合物４６ｗｔ部と、上記（２）で製造された混合物５１ｗｔ部と、２５℃で約２０ｍＰａ・ｓの粘度を有し、Ｓｉ−Ｈ結合を含有するオルガノポリシロキサン１．５ｗｔ部と、テトラエトキシシラン１．５ｗｔ部と、白金を１ｗｔ％含有する白金−ジビニルテトラメチルジシロキサン錯体０．９ｗｔ部を混練機中で混合することによって製造した。【０２０２】
そして、この第１層のシリコーンコーティング層の表面に第２層として、ロールオンナイフコーターにより液状シリコーン組成物を６０ｇ／ｍ２コーティングし、乾燥機内で１８０℃、２分間、熱処理した。
ここで使用した液状シリコーン組成物は以下のようにして製造した。【０２０３】
（３）ヘキサメチルジシラザンで処理したシリカ１１ｗｔ部および２５℃で１００，０００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０２０４】
（４）ヘキサメチルジシラザンで処理したシリカ１１ｗｔ部および２５℃で１００，０００ｍＰａ・ｓの粘度を有するビニル末端ポリジメチルシロキサン３３ｗｔ部を、混練機中で混合し、さらに、２５℃で約１，０００ｍＰａ・ｓの粘度を有する水素シロキサン８ｗｔ部を攪拌しながら混合物に添加した。【０２０５】
上記（１）で製造された混合物４５ｗｔ部と、上記（２）で製造された混合物５２ｗｔ部と、２５℃で約２０ｍＰａ・ｓの粘度を有し、Ｓｉ−Ｈ結合を含有するオルガノポリシロキサン１．５ｗｔ部と、白金を１ｗｔ％含有する白金−ジビニルテトラメチルジシロキサン錯体０．９ｗｔ部を混練機中で混合することによって製造した。【０２０６】
そして、もう一方の面にも同様に、第１層および第２層に用いた液状シリコーン組成物をそれぞれコーティングし、乾燥機内で熱処理した。コーティング後の袋部分の経糸密度は７２本／２．５４ｃｍ、緯糸密度は７２本／２．５４ｃｍであった。【０２０７】
得られた袋織エアバッグ用基布を用いてエアバッグを作製した。エアバッグの特性は表４に示す通りであり、湿熱エージングおよび冷熱サイクルエージング後のスクラブテスト結果は良好であり、また、内圧保持率が良好であった。【０２０８】
［実施例１３］
実施例１２において、第１層のコーティング量を１０ｇ／ｍ２、第２層のコーティング量を４０ｇ／ｍ２にして、実施例１２と同様の方法でエアバッグを作製した。
得られたエアバッグの特性は表４に示す通りであって、湿熱エージングおよび冷熱サイクルエージング後のスクラブテスト結果は良好であり、また、内圧保持率が良好であった。【０２０９】
［実施例１４］
実施例１２において、第１層のコーティング量を１０ｇ／ｍ２、第２層のコーティング量を８０ｇ／ｍ２にして、実施例１２と同様の方法でエアバッグを作製した。得られたエアバッグの特性は表４に示す通りであって、湿熱エージングおよび冷熱サイクルエージング後のスクラブテストの結果は良好であり、また、内圧保持率が良好であった。【０２１０】
［比較例９］
実施例１２において、第１層のコーティング量を１０ｇ／ｍ２、第２層のコーティング量を２２０ｇ／ｍ２にして、実施例１２と同様の方法でエアバッグを作製した。得られたエアバッグの特性は表４に示す通りであって、湿熱エージングおよび冷熱サイクルエージング後のスクラブテストの結果および内圧保持率は良好であるものの、エアバッグが重く、取り扱いにくく、コンパクト性が悪かった。【０２１１】
［実施例１５］
実施例１２において、第１層のコーティング量を３０ｇ／ｍ２、第２層のコーティング量を７０ｇ／ｍ２にして、実施例１２と同様の方法でエアバッグを作製した。得られたエアバッグの特性は表４に示す通りであって、湿熱エージングおよび冷熱サイクルエージング後のスクラブテスト結果は良好であり、また、内圧保持率が良好であった。【０２１２】
［比較例１０］
実施例１２において、第１層のコーティング量を７０ｇ／ｍ2、第２層のコーティング量を２００ｇ／ｍ2にして、実施例１２と同様の方法でエアバッグを作製した。得られたエアバッグの特性は表４に示す通りであって、湿熱エージングおよび冷熱サイクルエージング後のスクラブテスト結果および内圧保持率は良好であるものの、エアバッグが重く、取り扱いにくく、コンパクト性が悪かった。
【０２１３】
［実施例１６］
総繊度２３５ｄｔｅｘ、フィラメント数７２本のナイロン６６繊維を経糸と緯糸に用い、電子ジャガード装置とレピアルームを用いて図1に示すデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０２１４】
次に、実施例５と同様のコーティング加工を行った後、第２層のシリコーンコーティング面の上に、第３層として液状シリコーン組成物をグラビアコートにて１０ｇ／ｍ２コーティングし、乾燥機内で２００℃、３０秒間熱処理した。コーティング後の袋部分の経糸密度は７２本／２．５４ｃｍ、緯糸密度は７２本／２．５４ｃｍであった。【０２１５】
第３層に用いたシリコーン組成物は下記のようにして製造した。
（１）ヘキサメチルジシラザンで処理したシリカ１１ｗｔ部および２５℃で５００ｍＰａ・ｓの粘度を有するビニル末端ポリジメチルシロキサン３３ｗｔ部を、混練機中で混合し、次に、エチニルシクロヘキサノール０．０３ｗｔ部と、白金を１ｗｔ％含有する白金−ジビニルテトラメチルジシロキサン錯体０．０７ｗｔ部とを攪拌しながら混合物に添加した。【０２１６】
（２）ヘキサメチルジシラザンで処理したシリカ１１ｗｔ部および２５℃で５００ｍＰａ・ｓの粘度を有するビニル末端ポリジメチルシロキサン３３ｗｔ部を、混練機中で混合し、さらに、２５℃で約１，０００ｍＰａ・ｓの粘度を有し、Ｓｉ−Ｈ結合を含有するオルガノポリシロキサン８ｗｔ部を攪拌しながら混合物に添加した。【０２１７】
上記（１）で製造された混合物２８ｗｔ部と、上記（２）で製造された混合物３０ｗｔ部と、２５℃で約２０ｍＰａ・ｓの粘度を有する水素シロキサン１ｗｔ部と、エポキシシランカップリング剤１ｗｔ部と、白金を１ｗｔ％含有する白金−ジビニルテトラメチルジシロキサン錯体０．５ｗｔ部、炭酸カルシウム２０ｗｔ部、アルミニウム三水和物２０ｗｔ部、を混練機中で混合することによって製造した。【０２１８】
得られた袋織エアバッグ用基布を用いてエアバッグを作製した。エアバッグの特性は表５に示す通りであり、コンパクト性に優れ、内圧保持率が良好であった。【０２１９】
［実施例１７］
総繊度３５０ｄｔｅｘ、フィラメント数１０８本のナイロン６６繊維を経糸と緯糸に用い、電子ジャガード装置とレピアルームを用いて図1に示すデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０２２０】
次に、実施例１６と同様のコーティング加工を行った。コーティング後の袋部分の経糸密度は６０本／２．５４ｃｍ、緯糸密度は６０本／２．５４ｃｍであった。
得られた袋織エアバッグ用基布を用いてエアバッグを作製した。エアバッグの特性は表５に示す通りであり、コンパクト性に優れ、内圧保持率が良好であった。【０２２１】
［実施例１８］
総繊度４７０ｄｔｅｘ、フィラメント数１４４本のナイロン６６繊維を経糸と緯糸に用い、電子ジャガード装置とレピアルームを用いて図１に示すデザインの生機を作り、続いて精練およびセットを行った。接合部の組織は、袋部側から見て風通組織を構成し、次いで２本の糸で二重袋織部を作り、その隣に糸本数４本を用いた２／２斜子組織、その隣に糸本数４本を用いた二重袋織部、その隣に糸本数６本を用いた３／３斜子組織とした。【０２２２】
次に、実施例５で用いたものと同様の２層用のそれぞれのシリコーン組成物を用いて、織物表面に第１層として、フローティングナイフコーターにより３５ｇ／ｍ２コーティングし、乾燥機内で１８０℃、１分間熱処理した。この第１層のシリコーンコーティング層の表面に第２層として、ロールオンナイフコーターにより液状シリコーン組成物を８５ｇ／ｍ２コーティングし、乾燥機内で１８０℃、２分間熱処理した。【０２２３】
そして第２層のシリコーンコーティング面の上に第３層として、実施例１６で用いたものと同様の液状シリコーン組成物をグラビアコートにて１０ｇ／ｍ２コーティングし、乾燥機内で２００℃、３０秒間熱処理した。コーティング後の袋部分の経糸密度は５７本／２．５４ｃｍ、緯糸密度は４９本／２．５４ｃｍであった。【０２２４】
得られた袋織エアバッグ用基布を用いてエアバッグを作製した。エアバッグの特性は表５に示す通りであり、コンパクト性に優れ、内圧保持率が良好であった。
また、袋織エアバッグ用基布から小片試料を切出し、基布断面のＳＰＭ測定を行った。位相像からは２層のコーティングと第３層となる表層コーティングが観測された。この明瞭な２層構造はＳＥＭ写真からは識別しにくいものであった。平均位相は、第１層で１５．９、第２層で９．６であり、平均位相比は１．６６であった。すなわち、第２層の弾性が第１層に比べ低い構造が確認できた。平均膜厚比は、コーティング量比とほぼ同等の０．３９であった。
なお、図２にエアバッグ用基布断面のＳＥＭ写真を、また、図３にエアバッグ用基布断面のＳＰＭ位相像を示す。
【表１】
0004701177.tif 000003
【表２】
0004701177.tif 000004
【表３】
0004701177.tif 000005
【表４】
0004701177.tif 000006
【表５】
0004701177.tif 000007
【産業上の利用可能性】
【０２２５】
本発明の袋織エアバッグ用基布を用いることにより、軽量で内圧保持性が良く、展開性の速い良好なエアバッグを提供することができる。本発明の袋織エアバッグ用基布は、特に、人体を側面から保護するカーテン状エアバッグに好適に使用できる。
【図１】
0004701177.tif 000008
【図２】
0004701177.tif 000009
【図３】
0004701177.tif 000010